Керамическая масса
CERAMIC MIXTURE

Изобретение относится к составам керамических масс, которые могут быть использованы для изготовления стеновых материалов.
Известна керамическая масса, включающая, мас.%: лессовидный суглинок 70,0-90,0; каолинитовую глину 5,0-15,0; фосфорит 5,0-20,0 [1].
Задача изобретения состоит в повышении морозостойкости изделий, полученных из керамической массы.
Технический результат достигается тем, что керамическая масса для изготовления стеновых материалов, включающая лессовидный суглинок, каолинитовую глину, фосфорит, дополнительно содержит пегматит и соляровое масло при следующем соотношении компонентов, мас.%: лессовидный суглинок 79,95-81,85; каолинитовая глина 3,0-4,0; фосфорит 3,0-4,0; пегматит 10,0-14,0; соляровое масло 0,05-0,15.
В таблице приведены составы керамической массы для изготовления стеновых материалов.
Для приготовления керамической массы могут быть использованы качественные лессовидные суглинки и каолинитовые глины любых месторождений.
Фосфорит, пегматит, лессовидный суглинок и каолинитовую глину по отдельности размалывают до порошкообразного состояния. Все компоненты дозируют в требуемых количествах, смешивают и готовят керамическую массу. Влажность массы выбирают в пределах 18-26%. Из приготовленной массы пластическим способом формуют кирпич (керамические камни), который сушат до влажности не более 6% и обжигают при температуре 1040-1100°C.
Источники информации
1. SU 1548175, 1990.